(57)【要約】  【課題】  高いハイブリダイゼーション効率が得られるような多孔質構造を持ち、且つ十分なゲル強度を持ったゲル及びそれを用いたマイクロアレイを提供する。  【解決手段】  置換（メタ）アクリルアミド誘導体、架橋剤及びキャプチャープローブを共重合することにより得られるゲルを製造する。好ましくは、そのゲルは、置換（メタ）アクリルアミド誘導体と架橋剤のモル比が10／1〜500／1の組成であり、ゲル中のポリマー濃度が１５〜４０質量％である。このゲルはマイクロアレイに好適に使用される。【選択図】      なし【特許請求の範囲】
【請求項１】
置換（メタ）アクリルアミド誘導体、架橋剤及びキャプチャープローブを共重合して得られるゲル。
【請求項２】
置換（メタ）アクリルアミド誘導体と架橋剤のモル比が10／1〜500／1の組成である請求項１記載のゲル。
【請求項３】
ゲル中のポリマー濃度が１５〜４０質量％である請求項１又は２記載のゲル。
【請求項４】
請求項１〜３のいずれかに記載のゲルが、管状体の中空部に保持されているゲル保持管状体。
【請求項５】
請求項１〜３のいずれかに記載のゲルが、基板上の区画に配置されたマイクロアレイ。
【請求項６】
区画が複数の溝または貫通穴で形成されている請求項５記載のマイクロアレイ。
【請求項７】
請求項４記載の管状体を複数本集束し、その集束物を繊維の長手方向と交差する方向で切断して得られるマイクロアレイ。
【請求項８】
以下の工程を順次含むマイクロアレイの製造方法。
（１）  複数本の管状体をそれらの長手方向が一致するように集束する工程。
（２）  集束物の各管状体の中空部に、置換（メタ）アクリルアミド誘導体、架橋剤及びキャプチャープローブを含む溶液を充填し、中空部内で共重合反応する工程。
（３）  集束物の長手方向と交叉する方向で切断する工程。
【請求項９】
置換（メタ）アクリルアミド誘導体と架橋剤のモル比が10：1〜500：1の組成である請求項８記載の製造方法。
【発明の詳細な説明】
【技術分野】
【０００１】
本発明はキャプチャープローブが固定されたゲル及びそれを用いたキャプチャープローブ固定化ゲルマイクロアレイに関する。該マイクロアレイは、遺伝子発現解析等に使用される。
【背景技術】
【０００２】
遺伝子の分析手段として、特定のキャプチャープローブを使用して所望の遺伝子の変異解析及び発現解析を一括して実施できるDNAマイクロアレイが開発されている。DNAマイクロアレイとしては、例えば、２次元表面上にフォトリソグラフィーを用いてキャプチャープローブを逐次的に合成されたマイクロアレイ（特許文献１）、予め合成されたキャプチャープローブが２次元表面上にスポッティングされたマイクロアレイ（特許文献２）、樹脂板等の基板に複数の溝又は貫通孔が形成され、それらの溝又は穴の内部にDNAを含むゲルが保持されたマイクロアレイ（特許文献３）、平面基盤上にDNA等を含むゲルのスポットが配置されたマイクロアレイ（特許文献４）等が知られている。本発明者らの一部も中空繊維の中空部にゲルを保持した中空繊維配列体を作製し、該配列体の繊維軸と交叉する方向で切断することにより得られるマイクロアレイを開発している（特許文献５）。
【０００３】
ゲルを使用したマイクロアレイ（特許文献３〜５参照）は、２次元表面にキャプチャープローブが固定されたマイクロアレイに比べて、一区画に固定化できるプローブ量が増加する。よって、ハイブリダイゼーション効率に優れたマイクロアレイといえる。
【特許文献１】米国特許第5405783号
【特許文献２】米国特許第5601980号
【特許文献３】特開2000-60554
【特許文献４】米国特許第6682893
【特許文献５】特開2000-270877
【発明の開示】
【発明が解決しようとする課題】
【０００４】
上記ゲルマイクロアレイは、検査の対象となる試料（以下、検体）がゲルの多孔質構造中で十分に拡散し、ゲル中のキャプチャープローブと反応することにより、高いハイブリダイゼーション効率が達成できる。しかし、これまでに知られているゲルマイクロアレイでは、ゲルの多孔質構造中を検体が十分に拡散できず、ゲル表面しか検査に使用されていない場合もあった。ゲルの多孔質構造の有効細孔径を大きくし、検体の拡散を向上させる目的で、ゲルを構成するモノマーの種類の検討、モノマー濃度の検討が行われている。しかし、ゲルの強度が弱くなる。そのようなゲルを基板表面や貫通孔に配置、保持した際、基板表面や貫通孔から脱落するという問題があった。よって、検体の拡散の向上及びゲル強度を両立できるゲルを作製することは困難であった。
【０００５】
本発明は、高いハイブリダイゼーション効率が得られるような多孔質構造を持ち、且つ十分なゲル強度を持ったゲル及びそれを用いたマイクロアレイを提供することを目的とする。
【課題を解決するための手段】
【０００６】
本発明者らは上記問題点を解決するために鋭意検討した結果、置換（メタ）アクリルアミド誘導体、架橋剤及びキャプチャープローブを共重合して得られるゲルが、高いハイブリダイゼーション効率が得られるような多孔質構造を持ち、且つ十分なゲル強度を持ったゲルであることを見出し、本発明を完成させた。
【０００７】
即ち、本発明は、置換（メタ）アクリルアミド誘導体、架橋剤及びキャプチャープローブを共重合して得られるゲル、である。
【発明の効果】
【０００８】
本発明によれば、高いハイブリダイゼーション効率が得られるような多孔質構造を持ち、且つ十分なゲル強度を持ったゲル及びそれを用いたマイクロアレイを提供することができる。
【発明を実施するための最良の形態】
【０００９】
本発明は、置換（メタ）アクリルアミド誘導体、架橋剤及びキャプチャープローブを共重合して得られるゲル、である。
【００１０】
本発明において、「キャプチャープローブ」とは、デオキシリボ核酸（DNA）や、リボ核酸（RNA）、蛋白質、脂質等である。これらのキャプチャープローブは、市販品又は生細胞等から得ることができる。例えば、生細胞からのDNAの抽出は、Blinらの方法（Nucleic Acids Res.3.2303(1976)）等により、また、RNAの抽出は、Favaloroらの方法（Methods.Enzymol.65.718(1980)）等により実施することができる。
【００１１】
また、DNAとしては、鎖状若しくは環状のプラスミドDNA又は染色体DNAが用いられる。さらには、制限酵素若しくは化学的に切断したDNA断片、試験管内で酵素等により合成されたDNA又は化学合成したオリゴヌクレオチド等を用いることもできる。
【００１２】
後述するように、キャプチャープローブは、置換（メタ）アクリルアミド誘導体及び架橋剤との共重合反応により、ゲルの網目構造に固定される。よって、キャプチャープローブには共重合反応可能な不飽和官能基が導入されている。不飽和官能基としては、（メタ）アクリルアミド基、グリシジル基等が挙げられる。不飽和官能基は、キャプチャープローブの機能を損なわない限り、いずれの部位に導入されていても良い。たとえば、キャプチャープローブが核酸の場合、不飽和官能基は核酸の末端、鎖中のいずれに導入されていても良い。核酸の鎖の末端に導入されていることが好ましい。
【００１３】
「置換（メタ）アクリルアミド誘導体」とは、一般式Ｉで示される化合物をいう。
【化１】
2005290107.tif 000002
【００１４】
〔R1及びR2は、水素原子、飽和アルキル基を示す（但し、R1及びR2は同時に水素原子ではない）。一般式Ｉで示される置換（メタ）アクリルアミド誘導体は、架橋剤と共重合することにより、相転移温度（LCST）を持つポリマーとなるものをいう。
【００１５】
置換（メタ）アクリルアミド誘導体の内、N-置換（メタ）アクリルアミド誘導体としては、例えばN-エチルアクリルアミド（N-Ethylacrylamide）、N-シクロプロピルアクリルアミド（N-Cyclopropylacrylamide）、N-イソプロピルアクリルアミド（N-isopropylacrylamide）等である。N,N−ジ置換（メタ）アクリルアミド誘導体としては、例えば、N,N-ジエチルアクリルアミド（N,N-Diethylacrylamide）、N-メチル−N-エチルアクリルアミド（N-Methyl-N-Ethylacrylamide）、N-メチル-N-イソプロピルアクリルアミド（N-Methyl-N-Isopropylacrylamide）、N-メチル-N-n-プロピルアクリルアミド（N-Methyl-N-n-propylacrylamide）等である。これらの置換（メタ）アクリルアミド誘導体を成分とするポリマーは、例えばアガロースゲル、アクリルアミドゲル等よりも大きな多孔質構造を形成する。
【００１６】
「架橋剤」は、エチレン性不飽和結合を２個以上持つ多官能性単量体である。例えばN,N’-メチレンビスアクリルアミド、N,N’-ジアリル（1,2-ヒドロキシエチレン）−ビスアクリルアミド、N,N’-シスタミン−ビスアクリルアミド、N-アクリロイルトリス（ヒドロキシメチル）アミノメタン等である。
【００１７】
次に共重合反応について説明する。共重合反応に使用する架橋剤の量は、モノマーに対し、モル比で10:1〜500:1の範囲で添加するのが好ましい。重合開始剤は、重合反応の際にキャプチャープローブの分解が生じないものであればいずれも選択できる。好ましい開始剤は2,2’-アゾビス〔2-(2-イミダゾリン-2-イル)プロパン〕ジハイドロクロライドである。反応温度は使用する置換アクリルアミド誘導体の転移温度よりも十分に高い温度で実施する。例えばポリイソプロピルアクリルアミドの場合、重合反応は50℃程度で実施する。
【００１８】
上記重合反応により形成されるゲル中のポリマー濃度は、１5〜４０質量％の範囲が好ましく、更に好ましくは２５〜４０質量％である。
【００１９】
このように作成されたゲルは、キャプチャープローブを保持するゲルとして、遺伝子解析のツールとして使用される。例えば、上述のゲルを中空管状体の中空部に充填することによりゲル充填中空管状体が作製できる。その管状体は特開平3-47097号公報に記載のごとく、遺伝子変異のツールとして使用できる。中空部へのゲルの保持は、キャピラリーゲル電気泳動に使用されるキャピラリーカラムを作製する要領で実施可能である。
【００２０】
また、マイクロアレイの構成部材としても使用できる。例えば、平面基板上に重合前又は重合開始直後のキャプチャープローブを含むモノマー溶液を予め定めた区画にスポッティングすることによりマイクロアレイを製造することができる（特表平6-507486号、USP 5,770,721号公報参照）。区画が溝又は貫通穴により形成されている場合、それら溝又は貫通穴に、重合前又は重合開始直後のキャプチャープローブを含むモノマー溶液を添加し、区画内で重合反応を実施することによりマイクロアレイを作製することができる（特開2000-60554号公報参照）。
【００２１】
さらには、固定化ゲルを充填した中空管状体を複数本、集束し、該集束物を管状体の長手方向に対して交叉する方向で切断を繰り返すことにより、マイクロアレイを作製することができる（WO 00/5376号公報参照）。複数の中空管状体を集束した後、集束物の各中空部にゲルを充填しても良い。その場合、以下の（１）〜（３）の工程を順次行うことによりマイクロアレイが製造できる。
【００２２】
（１）  複数本の管状体をそれらの長手方向が一致するように集束する工程。
【００２３】
（２）  集束物の各管状体の中空部に、置換（メタ）アクリルアミド誘導体、架橋剤及びキャプチャープローブを含む溶液を充填し、中空部内で共重合反応する工程。
【００２４】
（３）  集束物の長手方向と交叉する方向で切断する工程。
【００２５】
中空管状体としては、ガラス管、ステンレス管、中空繊維等が例示できる。加工性、取り扱いの容易さを考慮すると中空繊維を使用することが好ましい。
【００２６】
従来の固定化ゲルでは、ハイブリダイゼーションの効率を高くするためには、ゲルの濃度を下げて網目の有効細孔径を大きくしなければならなかった。このためゲル強度が不十分となり、高いハイブリダイゼーション効率を得ることは困難であった。しかし、本発明のゲルは、従来のゲルと異なり、ゲル中のポリマー濃度の高い方が高いハイブリダイゼーション効率を得ることができ、且つ十分なゲル強度を得ることが可能となる。
【実施例】
【００２７】
以下、実施例により更に詳細に説明する。
【００２８】
（１）中空繊維束の作製
図１に示す配列固定器具を利用して中空繊維束を製造した。なお、図中のｘ、ｙ、ｚは直交の３次元軸であり、ｘ軸は繊維の長手方向と一致する。
【００２９】
まず、直径０．３２ｍｍの孔（５２）が、孔の中心間距離を０．１２ｍｍとして、縦横各１０列で合計１００個設けられた厚さ０．１ｍｍの多孔板（５０）２枚を準備した。これらの多孔板（５０）を重ね合わせて、そのすべての孔（５２）に、ポリカーボネート中空繊維（５４）（三菱エンジニアリングプラスチック社製  カーボンブラック1質量％添加）を１本づつ、通過させた。
【００３０】
Ｘ軸方向に各繊維に０．１Ｎの張力をかけた状態で２枚の多孔板の位置を移動させて、中空繊維の一方の端部から２０ｍｍの位置と１００ｍｍの位置の２ヶ所に固定した。即ち、２枚の多孔板の間隔を８０ｍｍとした。
【００３１】
次いで、多孔板間の空間の周囲３面を板状物（５６）で囲った。このようにして上部のみが開口状態にある容器を得た。
【００３２】
次に、この容器の上部から容器内に樹脂原料を流し込んだ。樹脂としては、ポリウレタン樹脂接着剤（日本ポリウレタン工業（株）ニッポラン4276、コロネート4403）の総重量に対し、2.5質量％のカーボンブラックを添加したものを使用した。２５℃で１週間静置して樹脂を硬化させた。次いで多孔板と板状物を取り除き、中空繊維束を得た。
【００３３】
（２）末端にビニル基を有するオリゴヌクレオチド（末端ビニル化オリゴヌクレオチド）の調製
オリゴヌクレオチドの合成は、自動合成機 DNA/RNA synthesizer（PEバイオシステムズ社製  model 394）を用いて行った。合成の最終ステップで、5’末端にアミノ基〔NH2(CH2)6-〕を導入し、以下に示すオリゴヌクレオチドA（配列番号１）を合成した。同様にオリゴヌクレオチドB（配列番号２）を自動合成機で合成し、５‘端にcy5を導入した。5’末端のアミノ基の導入は、アミノリンクIITM（アプライドバイオシステム社製）を使用した。  これらのオリゴヌクレオチドは、一般的手法により脱保護及び精製して使用した。
【００３４】
＜オリゴヌクレオチドA＞
cggtcaacgatcgcggagagagaatcttggatttggtgccaagtcatatccatgacaaatcttct（配列番号１）
次に、オリゴヌクレオチドA（500nmol/ml）5 μlとグリシジルメタクリレート 0.5μlを混合し、７０℃で２時間反応させた。反応終了後、HPLCで精製を行い未反応のGMA等を除去した。その後、水を加えて100nmol/mlの濃度に調製し、末端にメタクリレート基を有するオリゴヌクレオチド（GMA変性オリゴヌクレオチドA）を得た。
【００３５】
（３）検体調製
サッカロマイセス  セルビシエ（Saccharomyces cerevisiae）JCM7255をYPD培地(グルコース20ｇ/L、酵母エキス10ｇ/L、ポリペプトン20ｇ/L pH6.0)100mlで30℃、1日培養を行った後、集菌した。集菌した菌体から染色体DNAを調製し、PCRの鋳型に用いた。Hot StarTaq DNA Polymerase（QIAGEN社製）を用いてPCRを行った。PCRの際に使用したプライマー、PCR液組成、温度条件は以下の通りである。
【００３６】
＜プライマー＞
プライマー１（配列番号２）：5’-TAGTATTGACATTGGGTGATGGAGTTGATG-3’
プライマー２（配列番号３）：5’-(Cy5)CTACTGTGACTTGCCAATATGGTCTAAAAA-3’
＜PCR液組成＞
D.W. 67.5μl
10×buffer 15μｌ
5×Q-solution 30μl
dNTPmix (10mM of each)  3μl
primer 1(10pmol/μl) 15μl
primer 2 (10pmol/μl) 15μl
Hot StarTaq DNA Polymerase 1.5μl
template  (酵母ゲノム DNA) 3μl 
＜温度条件＞
〔１〕95℃  15分
〔２〕94℃  1分
〔３〕54℃  1分
〔４〕72℃  1分
〔５〕4℃    ∞    〔２〕〜〔５〕を５０サイクル。
【００３７】
PCR終了後、増幅産物をQIAquick PCR purification Kit（QIAGEN社製）を用いて精製し、100fmol/μｌの濃度に調製した。
【００３８】
（４）重合溶液の調製
表１に示す重合溶液を調製した。重合溶液は調製中に重合が開始しないように氷冷しながら調製した。
【表１】
2005290107.tif 000003
【００３９】
（５）重合液の充填及び重合
（１）で得られた中空繊維束の中空繊維の中空部に（４）で調製した重合液を充填した。充填した重合液の種類、位置は、図２に示した。
【００４０】
充填後、内部が水蒸気で飽和された密閉ガラス容器に移した。中空繊維束を５５℃で１時間放置することにより重合反応を行った。
【００４１】
（６）薄片化
重合反応後、中空繊維束を、ミクロトームを用いて、中空繊維の長手方向と垂直に交叉する方向で切断を繰り返した。その結果、厚さ約500μmの薄片を得た。
【００４２】
（７）ハイブリダイゼーション
以下に示す（３）で調製した増幅産物を200 fmol/mlを含むハイブリダイゼーション溶液を調製した。
【００４３】
＜ハイブリダイゼーション溶液組成＞
・（３）で調製した増幅産物  200fmol/ml
・６×SSC ( 0.75mol/Ｌ 塩化ナトリウム、0.075mol/l クエン酸ナトリウム、pH 7.0)
・0.2% SDS(ラウリル硫酸ナトリウム)
次に（７）で得られた薄片を上記ハイブリダイゼーション溶液に浸し、37℃、20時間、インキュベートした。
【００４４】
（８）検出
ハイブリダイゼーション後の薄片を無蛍光スライドガラスにのせ、数滴滅菌水を薄片上に滴下し、カバーガラスをかぶせた。スライドガラスをDNAチップ検出器（GeneTac V：Genomic  Solutions社製）にセットし、Cy５用レーザーを用いて検出した。画像は１ピクセル１０μｍの大きさに設定した。
【００４５】
（９）蛍光強度の測定
スポットの蛍光強度を専用の解析ソフトで計算した。各スポットの蛍光強度を表２に示した。なお、３スポットの平均値をエリアNo.の蛍光強度とした。
【表２】
2005290107.tif 000004
【００４６】
実施例１及び２は比較例２〜４に比べて、高い蛍光強度を示した。また、比較例１は、実施例１及び２より高い蛍光強度を示したが、ゲルがスポットから脱落する確率が高かった。
【図面の簡単な説明】
【００４７】
【図１】配列固定器具を示した図である。
【図２】マイクロアレイのデザインを示した図である。
【符号の説明】
【００４８】
５０    多孔板
５２    孔
５４    中空繊維
５６    板状物
【配列表フリーテキスト】
【００４９】
配列番号１  合成DNA
配列番号２  合成DNA
配列番号３  合成DNA
【図１】
2005290107.tif 000005
【図２】
2005290107.tif 000006
【配列表】
2005290107000001.app